(57)【要約】    【課題】  経済性、作業性を向上する共に、長期に亘る藻の生育効果を見込むことができる藻生育塗料を提供する。    【解決手段】  樹脂に多孔質材を含有させて多数の微細孔２ａを有する多孔質塗膜２を形成する塗料であって、該塗料に、鉄、ナトリウム、カリウム、カルシウム、リン、亜鉛、銅、及びマンガンもしくはこれらの化合物の中から選ばれた１又は２以上の混合物を栄養源として、また、陽イオン交換機能を有するゼオライトを含有させることによって、簡単に良好な藻４の生育や植物プランクトンの増殖を促進することができる。【選択図】    図３
2005281607.tif 000002
【特許請求の範囲】
【請求項１】
多数の微細孔を有する多孔質塗膜が形成されることを特徴とする藻生育塗料。
【請求項２】
樹脂に、活性炭、高温間伐木炭、瓦廃材、及び珪藻土の中から選ばれた１又は２以上を混合した多孔質材を含むことにより多孔質塗膜が形成されることを特徴とする請求項１に記載の藻生育塗料。
【請求項３】
樹脂は、ポリアミドであることを特徴とする請求項２に記載の藻生育塗料。
【請求項４】
鉄、ナトリウム、カリウム、カルシウム、リン、亜鉛、銅、及びマンガンもしくはこれらの化合物の中から選ばれた１又は２以上の混合物が栄養源として多孔質塗膜に含有されていることを特徴とする請求項１から請求項３のいずれかに記載の藻生育塗料。
【請求項５】
多孔質塗膜の微細孔に、鉄、ナトリウム、カリウム、カルシウム、リン、亜鉛、銅、及びマンガンもしくはこれらの化合物の中から選ばれた１又は２以上の混合物が栄養源として吸着されていることを特徴とする請求項１から請求項３のいずれかに記載の藻生育塗料。
【請求項６】
陽イオン交換機能を有するゼオライトが多孔質塗膜に含有されていることを特徴とする請求項１から請求項５のいずれかに記載の藻生育塗料。
【請求項７】
多孔質塗膜の微細孔に、陽イオン交換機能を有するゼオライトが吸着されていることを特徴とする請求項１から請求項５のいずれかに記載の藻生育塗料。
【請求項８】
樹脂１００重量部に対して、多孔質材、栄養源、及びゼオライトの少なくとも１つにより構成された添加物を５〜８０重量部配合されることを特徴とする請求項２から請求項７に記載の藻生育塗料。
【発明の詳細な説明】
【技術分野】
【０００１】
本発明は、海岸の岩礁の磯焼けや河の珪藻生育不良により魚や海草の生育不良すなわち生態系不良の問題に対処するものであって、荒れた海及び河川に藻を生育させることにより環境を改善させる環境保護の技術分野に属する。
【背景技術】
【０００２】
一般に、豊かな海・河川には、魚の生息に森林が深く係わっていることが知られている。森林から流れ出る水には、魚の餌となるプランクトンの繁殖に欠かせない栄養分、特にフルボ酸鉄という鉄分などが含まれている。一方、海水中にもフルボ酸鉄は存在するが、上記栄養分として十分な量ではない。これに対して、豊かな森林から流れ出る水には海水中に含まれる１００〜１０００倍ものフルボ酸鉄が含まれており、森林から海・河川への絶え間ない水の流入が豊かな海・河川を作っているといえる。
【０００３】
ところで、広葉樹の森が作り出す腐植土がフルボ酸鉄の生成に大きく関与しており、この腐植土の生成は自然の営みそのものにより行われ、人工的に作れるものではない。一方、腐植土が人工的に作れないのであれば、山に広葉樹林を造林するという方法があるが、この方法は時間が掛かりすぎるという問題がある。
【０００４】
一方、荒れた海・河川の環境を改善させるための対策として人工礁による試みが行われている。これは例えば、古くは廃船を沈めたもの、コンクリートブロック、間伐材、鉄工礁、ポーラスコンクリートの中に遊離する有機物質を詰めたものなどがある。
【０００５】
上記人工礁の例として、特許文献１に開示されいている植生ブロックは、多孔質のブロックに、フルボ酸鉄、栄養分を吸着させ、養殖池等でブロックに海藻類を活着、植生させる。そして、海藻類の生育の確認後、該ブロックを磯焼けした岩礁、藻場に投棄して、環境回復を図っている。
【０００６】
【特許文献１】特開２００３−１１６３９９号公報
【発明の開示】
【発明が解決しようとする課題】
【０００７】
しかしながら、これらの人工礁の試みは、効果があると期待できるものほどコストが掛かるという事実があり、特に工事性において課題がある。
【０００８】
特許文献１に記載の植生ブロックは、該ブロックに栄養分を吸着させ、海藻類を活着、植生させた後、磯焼けを起こしている岩礁、藻場に運搬しなければならず、作業性や作業効率が低いという問題がある。また、この植生ブロックは、ブロックに海藻類を植生させるまで待機する必要がある。さらに、自然活着、植生を図るためにフルボ酸鉄、栄養分を吸着させたブロックを投棄した場合には、ブロック表面に吸着させたフルボ酸鉄、栄養分等が水流により流れてしまい、海藻の生育の促進効果の持続性が低下する。
【０００９】
そこで、本発明は、経済性、作業性を向上する共に、長期に亘る藻の生育効果を見込むことができる藻生育塗料を提供することを課題とする。
【課題を解決するための手段】
【００１０】
上記課題を解決するため、本発明は次のように構成したことを特徴とする。
【００１１】
まず、本願の請求項１に記載の発明は、樹脂に、活性炭、高温間伐木炭、瓦廃材、及び珪藻土の中から選ばれた１又は２以上を混合した多孔質材を含むことにより多孔質塗膜が形成されることを特徴とする。
【００１２】
次に、請求項２に記載の発明は、上記請求項１に記載の藻生育塗料において、樹脂に、活性炭、高温間伐木炭、瓦廃材、及び珪藻土の中から選ばれた１又は２以上を混合した多孔質材を含むことにより多孔質塗膜が形成されることを特徴とする。
【００１３】
次に、請求項３に記載の発明は、上記請求項１または請求項２に記載の藻生育塗料において、樹脂は、ポリアミドであることを特徴とする。
【００１４】
次に、請求項４に記載の発明は、上記請求項１から請求項３のいずれかに記載の藻生育塗料において、鉄、ナトリウム、カリウム、カルシウム、リン、亜鉛、銅、及びマンガンもしくはこれらの化合物の中から選ばれた１又は２以上の混合物が栄養源として多孔質塗膜に含有されていることを特徴とする。
【００１５】
次に、請求項５に記載の発明は、上記請求項１から請求項４のいずれかに記載の藻生育塗料において、多孔質塗膜の微細孔に、鉄、ナトリウム、カリウム、カルシウム、リン、亜鉛、銅、及びマンガンもしくはこれらの化合物の中から選ばれた１又は２以上の混合物が栄養源として吸着されていることを特徴とする。
【００１６】
次に、請求項６に記載の発明は、上記請求項１から請求項５のいずれかに記載の藻生育塗料において、陽イオン交換機能を有するゼオライトが多孔質塗膜に含有されていることを特徴とする。
【００１７】
次に、請求項７に記載の発明は、上記請求項１から請求項５のいずれかに記載の藻生育塗料において、多孔質塗膜の微細孔に、陽イオン交換機能を有するゼオライトが吸着されていることを特徴とする。
【００１８】
そして、請求項８に記載の発明は、上記請求項１から請求項７のいずれかに記載の藻生育塗料において、樹脂１００重量部に対して、多孔質材、栄養源、及びゼオライトの少なくとも１つにより構成された添加物を５〜８０重量部配合されることを特徴とする。
【発明の効果】
【００１９】
まず、請求項１に記載の発明によれば、海や河川における、磯焼けした岩礁や、テトラポット、魚場、防波堤、階段、イカダの足場等の藻を生育させたい場所に多数の微細孔を有する多孔質塗膜が形成される塗料を塗布することにより、または石、木、金属、コンクリートなどに上記塗料を塗布してこれらを水に投入・水没させることによって藻の自然活着及び生育を促進し、海や河川の環境回復を図ることができる。つまり、塗膜に形成された微細孔に水中に浮遊する藻の胞子や藻の栄養源を蓄積することができ、これにより藻の自然活着及び生育の促進を図ることができる。このように、本発明によれば藻を生やしたい場所に上記塗料を塗布するだけでよいので、大掛かりな工事・ブロック等の運搬などの作業は必要とせず、作業性に優れ、低コストな施工を実施することができる。
【００２０】
また、塗膜の多孔質性により透水性が確保され、その結果水流により塗膜が剥がれて水に流されることを抑制することができ、長期に亘る藻の生育促進効果の持続を図ることができる。
【００２１】
次に、請求項２に記載の発明によれば、活性炭、高温間伐木炭、瓦廃材、珪藻土の中から選ばれた１又は２以上を混合した多孔質体を資材としての樹脂に含ませることにより、多孔質塗膜を形成することができる。上記多孔質材は、多数の空隙を有する物質であり、これを樹脂に含ませることにより得られた塗膜には上記空隙が微細孔として形成される。
【００２２】
次に、請求項３に記載の発明によれば、ポリアミドは、水に対して安定で、藻の胞子が付着しやすいという特性を有するので、塗料の資材にポリアミドを採用することによって、より良好な藻の生育を図ることができる。また、ポリアミドは、強靭で耐摩耗性に優れているという特性もあり、塗料の耐久性を確保することができるという利点もある。
【００２３】
次に、請求項４に記載の発明によれば、塗料に鉄、ナトリウム、カリウム、カルシウム、リン、亜鉛、銅、及びマンガンもしくはこれらの化合物の中から選ばれた１又は２以上の混合物を栄養源（ミネラル源）として含有させることにより、微細孔から遊離した栄養源が水中に滲み出すことになり、藻の生育の促進をより一層高めることができる。一方、微細孔部分にない塗膜部分に含有された栄養源は、より一層、長時間に亘って徐々に水中に放出されることになる。
【００２４】
また、上記栄養源の鉄としてフルボ酸鉄を含むことによって、水中の植物プランクトンの増殖を促進することができる。同様に鉄として硫化鉄を含むことによって、硫化鉄は海水中の塩素成分と反応すると黒錆が発生し、この黒錆が藻の栄養源になる。さらに、上記栄養源として、バクハン石や阿蘇ミネラル土などが挙げられる。バクハン石は、愛知県や岐阜県等の古代地層から産出される天然石で、ミネラル成分の豊富さからミネラルウォータの基として用いられている。阿蘇ミネラル土は、阿蘇地方の古代地層から産出される天然土壌で、ミネラル成分が７０種類ほど確認されている。
【００２５】
次に、請求項５に記載の発明によれば、多孔質塗膜の微細孔に、鉄、ナトリウム、カリウム、カルシウム、リン、亜鉛、銅、及びマンガンもしくはこれらの化合物の中から選ばれた１又は２以上の混合物を栄養源として外部から吸着させることにより、上記請求項４と同等の効果が得られる。
【００２６】
次に、請求項６に記載の発明によれば、塗料に陽イオン交換機能を有するゼオライトを含有させることにより、塗膜近傍の水のｐＨ値を調整することができる。すなわち、ゼオライト中の陽イオンは水溶液中で異なった陽イオンと接すると、これらを互いに交換するイオン交換機能を有している。陽イオン交換機能は、例えば、ゼオライトの結晶格子の中心部にある珪素（Ｓｉ）の一部が、アルミニウム（Ａｌ）によって置換えられ、このときゼオライトは陽イオンの欠損が生じる。そして、その陽イオンの不足分をナトリウム（Ｎａ）、カルシウム（Ｃａ）、カリウム（Ｋ）の陽イオンを外部から取り込んで補う。このように、水中のイオンを任意に交換することによりｐＨ値を変化させることができる。従って、塗料を塗布する場所の周辺の水のｐＨ値を予め検出し、水が藻が最も生えやすいｐＨ値になるように塗料に所定量のゼオライトを含有させることにより、藻の生育をより一層促進することができる。特に、ゼオライトの塩基置換容量は永久荷電と呼ばれ、周囲の環境に影響されずに長期間安定に維持される。
【００２７】
また、ゼオライトは、多孔質性を有する物質であり、これを塗料に含有させることによっては多孔質樹脂の多孔質性を阻害することがない。
【００２８】
次に、請求項７に記載の発明によれば、多孔質塗膜の微細孔に、イオン交換機能を有するゼオライトを吸着させることによって、上記請求項６と同等の効果が得られる。
【００２９】
そして、請求項８に記載の発明によれば、樹脂１００重量部に対して、多孔質材、栄養源、及びゼオライトの少なくとも１つにより構成された添加物を５〜８０重量部配合することにより、塗料の多孔質性、耐久性、藻の生育環境などをより良好なものとすることができる。このとき、添加物の配合を５重量部以下とすると、藻の栄養不足や塗膜の多孔質性などが不足することになり、一方、添加物の配合を８０重量部以上とすると、樹脂ひいてはポリアミドによる塗膜の安定性、耐久性が十分に確保できないことになる。
【実施例】
【００３０】
［第１実施例］
塗料の調製
図１に示す配合で塗料を調製した。すなわち、第１実施例においては、ポリアミド３００ｇに対して活性炭６０ｇと鉄６０ｇ（鉄として６０ｇを含む鉄化合物、以下同じ）とを含有させて練り込んで塗料Ａを得た。
塗料の塗布
河川の護岸壁表面に、塗料Ａを約３００ｍｍ×３００ｍｍの領域に厚さ約１ｍｍで一様にはけ塗りした。
藻生育実験
図２に示すように、塗布から１４日後、コアマモ、アオノリなどの藻が塗膜表面に発芽し始めると共に、緑藻、ケイ藻等の植物プランクトンなどが塗膜表面に付着し始めたことが確認された。塗布から７５日後、上記藻が塗膜表面の中央部を除く一面に発芽生育が確認され、また、塗膜上の一面に上記植物プランクトンが付着したことが確認された。塗布から１２５日後、塗膜表面一面が上記藻でフサフサした状態になった。
【００３１】
実験の状態を図３に基づいて説明すると、護岸壁１の表面に形成された塗膜２は、活性炭を含むことにより多数の微細孔２ａ…２ａを形成しており、この微細孔を介して塗膜に含有される栄養源としての鉄が水３側に滲み出す（矢印Ａ参照）。その結果、塗膜２の表面に付着した藻４の胞子が上記栄養源を採取して、藻４の発芽生育が促進される。さらに、上記鉄は、植物プランクトンの餌でもあるから、塗膜表面に付着した植物プランクトンは、鉄を採取して増殖し、塗膜表面に堆積することになる（図３において、植物プランクトンの堆積物に符号５を付す）。
【００３２】
一方、ポリアミド３００ｇに対して活性炭と鉄との合計重量を２４０ｇ以下としたときには、水流に耐え得る耐久性を有した塗膜が得られることが確認された。また、活性炭を５〜２３５ｇに変化させて実験を行ったが、活性炭が少なくなるほど藻の発芽密度が減少する傾向にあったが、この場合でも期間を経ると塗膜表面一面において藻が生育し、植物プランクトンが堆積することが確認された。一方、鉄を５〜２３５ｇに変化させて実験を行った。このとき、鉄が少なくなるほど藻の発芽時期が遅くなり、生育速度が減少する傾向にあったが、この場合でも期間を経ると同様に塗膜表面一面において藻が生育し、植物プランクトンが堆積することが確認された。
【００３３】
なお、多孔質材として、高温間伐木炭、瓦廃材、または珪藻土及びこれらの混合物を使用したときも、多孔質性が向上して良好な藻の生育が確認されている。
［第２実施例］
塗料の調製
図１に示す配合で塗料を調製した。すなわち、第２実施例においては、ポリアミド３００ｇに対して活性炭６０ｇとリン６０ｇ（リンとして６０ｇを含むリン化合物、以下同じ）とを含有させて練り込んで塗料Ｂを得た。
塗料の塗布
上記第１実施例と同様に塗料Ｂを塗布した。
藻生育実験
塗布から１５日後、コアマモ、アオノリなどの藻が塗膜表面に発芽し始めると共に、緑藻、ケイ藻等の植物プランクトンなどが塗膜表面に付着し始めたことが確認された。塗布から８８日後、上記藻が塗膜表面の中央部を除く一面に発芽生育が確認され、また、塗膜上の一面に上記植物プランクトンが付着したことが確認された。塗布から１４１日後、塗膜表面一面が上記藻でフサフサした状態になった。
【００３４】
また、塗料に含有させる栄養分としては、上記第１実施例の鉄に限らず、本実施例で使用したリンの他、ナトリウム、カリウム、カルシウム、亜鉛、銅、及びマンガンもしくはこれらの化合物の中から選ばれた１または２以上の混合物を使用しても、藻の発芽時期、藻の生育速度などに差はあったが、良好に藻が生えたことが確認されている。さらに、フルボ酸鉄を含有する広葉樹林の腐植土、またはミネラル源を多く含有するバクハン石や阿蘇ミネラル土、及びフルボ酸鉄、窒素、リン、カリウム、ミネラル源を含有する牛糞完熟堆肥を栄養源として使用した場合でも、藻の発芽生育及び植物プランクトンの堆積が確認された。
［第３実施例］
塗料の調製
図１に示す配合で塗料を調製した。すなわち、第３実施例においては、ポリアミド３００ｇに対して活性炭６０ｇと鉄６０ｇとゼオライト６０ｇとを含有させて練り込んで塗料Ｃを得た。
塗料の塗布
上記第１実施例と同様に塗料Ｃを塗布した。
藻生育実験
図２に示すように、塗布から１０日後、コアマモ、アオノリなどの藻が塗膜表面に発芽し始めると共に、緑藻、ケイ藻等の植物プランクトンなどが塗膜表面に付着し始めたことが確認された。塗布から６７日後、上記藻が塗膜表面の中央部を除く一面に発芽生育が確認され、また、塗膜上の一面に上記植物プランクトンが付着したことが確認された。塗布から１０２日後、塗膜表面一面が上記藻でフサフサした状態になった。
【００３５】
この実施例においては、実験の前に予め塗布箇所近傍の水のｐＨ値を検出しており、藻の生育に適したｐＨよりもアルカリ性であることが確認された。そこで、塗料に、所定のイオン交換機能によりｐＨ値を下げる効果を有するゼオライトを含有させることにより、塗膜近傍の水のｐＨ値を藻の生育に適したものに変化させることに成功したと考えられ、これにより上記第１、第２実施例の場合よりも藻の早期発芽及び早期生育が実現されたと考えられる。
【００３６】
なお、栄養源及びゼオライトは、ポリアミドと多孔質材によって形成された多孔質塗膜に外部から吸着させたときでも、上記第１〜第３実施例の予め含有させて練り込んだときと同様に良好な藻の生育促進作用が得られた。また、上記第１〜第３実施例に示した塗料は、河川に限らず海においてテトラポット等に塗布した場合でも良好な藻の生育を促進することが確認されている。
【産業上の利用可能性】
【００３７】
本発明は、経済性、作業性を向上する共に、長期に亘る藻の生育効果を見込むことができる藻生育塗料を提供する。本発明は、海岸の岩礁の磯焼けや河の珪藻生育不良により魚や海草の生育不良すなわち生態系不良の問題に対処するものであって、荒れた海及び河川に藻を生育させることにより環境を改善させる環境保護の技術分野に広く好適である。
【図面の簡単な説明】
【００３８】
【図１】本発明の実施例で調製した塗料における各配合量を示す表である。
【図２】藻生育実験の結果を示す表である。
【図３】藻の生育状態を示す説明図である。
【符号の説明】
【００３９】
２          多孔質樹脂
２ａ        微細孔
【図１】
2005281607.tif 000003
【図２】
2005281607.tif 000004
【図３】
2005281607.tif 000005